(57)【要約】【課題】軽量化を図りながら、耐久性に優れた集電体およびバイポーラ電池を提供すること。【解決手段】集電体１は、樹脂および導電性材料を含む導電樹脂層６と、導電樹脂層６の厚み方向一方面に形成され、厚みが１ｎｍ以上１μｍ以下である絶縁樹脂層１９とを備える。【選択図】図１
2014229387.tif 000002
【特許請求の範囲】
【請求項１】
樹脂および導電性材料を含む導電樹脂層と、
前記導電樹脂層の厚み方向一方面に形成され、厚みが１ｎｍ以上１μｍ以下である絶縁樹脂層とを備えることを特徴とする、集電体。
【請求項２】
前記絶縁樹脂層が、ポリカーボネート樹脂を含むことを特徴とする、請求項１に記載の集電体。
【請求項３】
前記樹脂が、ポリイミドおよび／またはポリアミドイミドを含むことを特徴とする、請求項１または２に記載の集電体。
【請求項４】
前記導電性材料が、ニッケルおよび／またはステンレスを含むことを特徴とする、請求項１〜３のいずれか一項に記載の集電体。
【請求項５】
互いに間隔を隔てて複数設けられる電極と、
各前記電極間に配置される電解質層とを備えるバイポーラ電池であり、
前記複数の電極の少なくとも一つは、
請求項１〜４のいずれか一項に記載の集電体と、
前記集電体の厚み方向一方面に積層される正極と、
前記集電体の厚み方向他方面に積層される負極とを備え、
前記集電体の絶縁樹脂層が、前記負極と前記導電樹脂層との間に介在されていることを特徴とする、バイポーラ電池。
【請求項６】
リチウムイオン二次電池として用いられることを特徴とする、請求項５に記載のバイポーラ電池。
【発明の詳細な説明】
【技術分野】
【０００１】
本発明は、集電体およびバイポーラ電池、詳しくは、リチウムイオン二次電池に好適に使用されるバイポーラ電池およびそれに備えられる集電体に関する。
【背景技術】
【０００２】
電気自動車（ＥＶ）やハイブリッド電気自動車（ＨＥＶ）には、高いエネルギー密度および高い出力密度が要求される観点から、リチウムイオン二次電池が搭載されている。
【０００３】
リチウムイオン二次電池において、より一層高いエネルギー密度およびより一層高い出力密度を達成すべく、複数の集電体のそれぞれの両側に、正極活物質と負極活物質とがそれぞれ配置され、各集電体間に電解質層が配置されたバイポーラ電池が検討されている。
【０００４】
ここで、二次電池では、正極活物質および負極活物質のそれぞれで反応が生じることにより、電流が集電体に流れ、放電される。一方、外部から集電体に電流を流すことにより、正極活物質および負極活物質のそれぞれで反応が生じて、充電される。
【０００５】
近年、バイポーラ電池を軽量化して、単位質量当たりの出力密度を向上させるべく、例えば、高分子材料からなる集電体、集電体の一方の面に電気的に結合した正極、および、集電体の他方の面に電気的に結合した負極からなる電極と、複数の電極の間に配置された電解質層とからなるバイポーラ電池が提案されている（例えば、特許文献１参照。）。
【先行技術文献】
【特許文献】
【０００６】
【特許文献１】特開２００６−１９０６４９号公報
【発明の概要】
【発明が解決しようとする課題】
【０００７】
しかるに、特許文献１で提案されるバイポーラ電池では、電解質層の電解質が、電極を透過して、集電体の表面と接触し、さらには、集電体の内部に浸入する場合がある。その場合には、集電体の表面および内部において、副反応が生じ、これに起因して、集電体が劣化するという不具合を生じる。
【０００８】
本発明の目的は、集電体の軽量化を図り、単位質量当たりの出力密度を向上させながら、耐久性に優れる集電体およびそれを備えるバイポーラ電池を提供することにある。
【課題を解決するための手段】
【０００９】
上記目的を達成するために、本発明の集電体は、樹脂および導電性材料を含む導電樹脂層と、導電樹脂層の厚み方向一方面に形成され、厚みが１ｎｍ以上１μｍ以下である絶縁樹脂層とを備えることを特徴としている。
【００１０】
また、本発明の集電体では、前記絶縁樹脂層が、ポリカーボネート樹脂を含むことが好適である。
【００１１】
また、本発明の集電体では、前記樹脂が、ポリイミドおよび／またはポリアミドイミドを含むことが好適である。
【００１２】
また、本発明の集電体では、前記導電性材料が、ニッケルおよび／またはステンレスを含むことが好適である。
【００１３】
また、本発明のバイポーラ電池は、互いに間隔を隔てて複数設けられる電極と、各前記電極間に配置される電解質層とを備えるバイポーラ電池であり、前記複数の電極の少なくとも一つは、上記した集電体と、集電体の厚み方向一方面に積層される正極と、前記集電体の厚み方向他方面に積層される負極とを備え、前記集電体の絶縁樹脂層が、前記負極と前記導電樹脂層との間に介在されていることを特徴としている。
【００１４】
また、本発明のバイポーラ電池は、リチウムイオン二次電池として用いられることが好適である。
【発明の効果】
【００１５】
本発明の集電体は、樹脂および導電性材料を含む導電樹脂層を備えるので、集電体の軽量化を図り、単位質量当たりの出力密度を向上することができる。
【００１６】
また、本発明の集電体は、導電樹脂層の厚み方向一方面に形成される絶縁樹脂層を備えるので、導電樹脂層の厚み方向一方面での副反応を抑制することができる。そのため、本発明の集電体は、耐久性に優れる。
【００１７】
また、本発明のバイポーラ電池は、耐久性に優れる集電体を備えるので、耐久性に優れる。
【図面の簡単な説明】
【００１８】
【図１】図１は、本発明の一実施形態である集電体の断面図を示す。
【図２】図２は、図１に示す集電体を有する電極を複数備える、本発明のバイポーラ電池の一実施形態の断面図を示す。
【図３】図３は、図２に示すバイポーラ電池の充放電部の一部分解拡大図を示す。
【発明を実施するための形態】
【００１９】
本発明の一実施形態である集電体１は、図１に示すように、導電樹脂層６と、絶縁樹脂層１９とを備えている。
【００２０】
導電樹脂層６は、略矩形の略平板状に形成されている。
【００２１】
導電樹脂層６は、樹脂および導電性材料を含有する導電樹脂組成物から形成されている。
【００２２】
樹脂としては、例えば、熱可塑性樹脂および熱硬化性樹脂などが挙げられる。
【００２３】
熱可塑性樹脂としては、例えば、ポリスチレン−ポリイソプレン−ポリスチレンブロック共重合体ゴム（ＳＩＢＳ）、スチレン−ブタジエン共重合体ゴム（ＳＢＲ）などのゴム系樹脂、例えば、低密度ポリエチレン（ＬＤＰＥ）、高密度ポリエチレン（ＨＤＰＥ）、直鎖状低密度ポリエチレン（ＬＬＤＰＥ）、ポリプロピレン（ＰＰ）、ポリブチレンなどのオレフィン系樹脂、例えば、エチレン−酢酸ビニル共重合体（ＥＶＡ）、エチレン−ビニルアルコール共重合体などのエチレン共重合体、例えば、ポリエチレンテレフタレート（ＰＥＴ）、ポリエチレンナフタレート（ＰＥＮ）などのポリエステル、例えば、ポリメチルアクリレート（ＰＭＡ）、ポリメチルメタクリレート（ＰＭＭＡ）などのアクリル系重合体、その他、ポリカーボネート樹脂（ＰＣ）、ポリエーテルニトリル（ＰＥＮ）、ポリイミド（ＰＩ）、ポリアミド（ＰＡ）、ポリアミドイミド（ＰＡＩ）、ポリテトラフルオロエチレン（ＰＴＦＥ）、ポリアクリロニトリル（ＰＡＮ）、ポリ塩化ビニル（ＰＶＣ）、ポリフッ化ビニリデン（ＰＶｄＦ）、熱可塑性シリコーン樹脂などが挙げられる。
【００２４】
これら熱可塑性樹脂は、単独使用または併用することができる。
【００２５】
これら熱可塑性樹脂の中でも、好ましくは、イオン遮断性の観点から、ポリイミド、ポリアミドイミド、より好ましくは、ポリアミドイミドが挙げられる。
【００２６】
熱硬化性樹脂としては、例えば、エポキシ樹脂、熱硬化性ポリイミド、ユリア樹脂、メラミン樹脂、不飽和ポリエステル樹脂、ジアリルフタレート樹脂、熱硬化性シリコーン樹脂、熱硬化性ポリウレタン樹脂などが挙げられる。
【００２７】
樹脂として、好ましくは、熱可塑性樹脂が挙げられる。
【００２８】
これら樹脂は、単独使用または併用することができる。
【００２９】
樹脂の数平均分子量は、例えば、１×１０３以上、好ましくは、１×１０４以上、より好ましくは、２×１０４以上であり、また、例えば、１×１０６以下、好ましくは、１×１０５以下、より好ましくは、５×１０４以下である。なお、数平均分子量は、ゲル透過クロマトグラフィーを用いて標準ポリスチレン基準の換算値として測定される。
【００３０】
樹脂のガラス転移点Ｔｇは、例えば、１００℃以上、好ましくは、２００℃以上であり、また、５００℃以下、好ましくは、４００℃以下である。ガラス転移点は、動的粘弾性測定装置（ＤＭＡ）および示差走査熱量測定（ＤＳＣ）によって測定される。
【００３１】
樹脂の配合割合は、導電樹脂組成物に対して、例えば、２０質量％以上、好ましくは、５０質量％以上であり、また、例えば、９９質量％以下、好ましくは、９０質量％以下である。
【００３２】
導電性材料としては、例えば、金属系フィラー、炭素系フィラーなどが挙げられる。
【００３３】
金属系フィラーを形成する金属としては、例えば、銅、ニッケル、スズ、アルミニウム、鉄、クロム、チタン、金、銀、白金、ニオブ、これらの合金（例えば、ステンレスなど）などが挙げられる。また、上記した金属の金属炭化物、金属窒化物、金属酸化物なども挙げられる。好ましくは、ニッケル、ステンレス、より好ましくは、ニッケルが挙げられる。
【００３４】
炭素系フィラーを形成する炭素としては、例えば、黒鉛（グラファイト）、カーボンブラック（ファーネスブラック、アセチレンブラック、ケッチェンブラック、カーボンナノチューブ）などが挙げられる。好ましくは、カーボンブラックが挙げられる。
【００３５】
導電性材料としては、集電体の耐久性の観点から、好ましくは、金属系フィラーが挙げられる。
【００３６】
これら導電性材料は、単独使用または併用することができる。
【００３７】
導電性材料の形状は特に限定されず、例えば、球状、鱗状、薄片状、樹枝状、塊状（不定形）などが挙げられる。また、導電性材料の最大長さの平均値（球状の場合には、平均粒子径）は、例えば、０．０１μｍ以上であり、また、例えば、１００μｍ以下、好ましくは、５０μｍ以下、より好ましくは、４０μｍ以下である。
【００３８】
導電性材料の配合割合は、樹脂１００質量部に対して、例えば、５質量部以上、好ましくは、１０質量部以上であり、また、例えば、５００質量部以下、好ましくは、２００質量部以下、より好ましくは、５０質量部以下である。導電性材料の配合割合が上記下限以上の場合には、導電樹脂層６の導電性を確保できる。また、導電性材料の配合割合が上記上限以下の場合には、導電樹脂層６の軽量化、ひいては、集電体１の軽量化を図ることができる。
【００３９】
導電樹脂組成物は、上記成分以外に、例えば、界面活性剤、高分子型分散剤などの公知の添加剤を適宜の割合で含有することができる。界面活性剤としては、例えば、カチオン性界面活性剤、アニオン性界面活性剤などが挙げられる。
【００４０】
導電樹脂層６の厚みは、例えば、０．０１μｍ以上、好ましくは、０．１μｍ以上であり、また、例えば、１００μｍ以下、好ましくは、５０μｍ以下、より好ましくは、３０μｍ以下である。
【００４１】
導電樹脂層６の厚みが、上記下限以上の場合には、集電体１の取り扱いが容易となる。また、導電樹脂層６の厚みが、上記上限以下の場合には、集電体１の厚みが厚くなりすぎず、集電体１の小型化および軽量化の実現が容易となる。
【００４２】
導電樹脂層６の体積抵抗率は、例えば、０．０１Ωｃｍ以上であり、また、例えば、１００Ωｃｍ以下、好ましくは、５０Ωｃｍ以下、より好ましくは、３０Ωｃｍ以下である。なお、体積抵抗率は、ＪＩＳ  Ｋ  ７１９４に準拠して、抵抗率計を用いて測定される。
【００４３】
絶縁樹脂層１９は、導電樹脂層６の上面全面に設けられている。
【００４４】
絶縁樹脂層１９は、絶縁樹脂から形成されており、そのような絶縁樹脂としては、例えば、導電樹脂層６で挙げた樹脂などが挙げられる。好ましくは、熱可塑性樹脂が挙げられ、より好ましくは、絶縁樹脂層１９を緻密な皮膜として得る観点から、ポリカーボネート樹脂が挙げられる。
【００４５】
これら絶縁樹脂は、単独使用または併用することができる。
【００４６】
ポリカーボネート樹脂は、主鎖にカーボネート結合（炭酸エステル基）を有する重合体であり、基本骨格は、一般式〔−Ｏ−Ｒ−Ｏ−ＣＯ−〕ｎ（Ｒは、炭化水素基を表す。）で表される。
【００４７】
ポリカーボネート樹脂は、例えば、２価アルコールと、ジアルキルカーボネートとを含有する縮合重合可能モノマーの縮合重合によって得られる重合体である。また、ポリカーボネート樹脂は、例えば、エチレン性不飽和二重結合を有するカーボネート化合物を含有する付加重合可能モノマーの付加重合によって得られる重合体でもある。ポリカーボネート樹脂は、好ましくは、付加重合可能モノマーの付加重合によって得られる重合体である。
【００４８】
２価アルコールとしては、例えば、エチレングリコール、プロピレングリコール、ジエチレングリコール、１，３−プロパンジオール、１，４−ブタンジオール、ベンゼンジオールなどのジオール類などが挙げられる。
【００４９】
ジアルキルカーボネートとしては、例えば、ジメチルカーボネート、ジエチルカーボネート、ジ（ｎ−プロピル）カーボネートなどが挙げられる。
【００５０】
エチレン性不飽和二重結合を有するカーボネート化合物としては、例えば、ビニレンカーボネート（炭酸ビニレン）、ビニルエチルカーボネート（炭酸ビニルエチレン）、アリルエチルカルボナート（炭酸アリルエチル）などが挙げられる。好ましくは、絶縁樹脂層１９を緻密な皮膜として得る観点から、ビニレンカーボネートが挙げられる。
【００５１】
絶縁樹脂層１９の厚みは、例えば、１ｎｍ以上、好ましくは、３ｎｍ以上であり、また、例えば、１μｍ以下、好ましくは、８００ｎｍ以下である。絶縁樹脂層１９の厚みが、上記下限に満たないと、副反応（後述）を抑制できない。また、絶縁樹脂層１９の厚みが、上記上限を超えると、絶縁樹脂層１９と活物質（後述）との間の導電性を確保することができない。
【００５２】
集電体１を作製するには、例えば、まず、導電樹脂層６を形成する。
【００５３】
導電樹脂層６を形成するには、具体的には、まず、導電樹脂含有溶液（ワニス）を調製し、次いで、その導電樹脂含有溶液を基材の上に塗布し、塗膜を形成した後、加熱する。
【００５４】
導電樹脂含有溶液は、樹脂と、導電性材料とを配合することにより、導電樹脂組成物を調製し、必要により、それに溶媒を配合することにより得られる。
【００５５】
溶媒としては、例えば、水、有機溶媒などが挙げられ、有機溶媒としては、例えば、エタノールなどのアルコール類、例えば、酢酸エチルなどのエステル類、例えば、メチルエチルケトンなどのケトン類、例えば、Ｎ−メチルピロリドンなどの窒素含有有機溶媒などが挙げられる。これら溶媒は、単独使用または併用することができる。溶媒の配合割合は、導電樹脂組成物１００質量部に対して、例えば、３０質量部以上、好ましくは、９０質量部以上であり、また、例えば、２７００質量部以下、好ましくは、１２００質量部以下である。
【００５６】
基材は、略平板状をなし、例えば、ポリエチレン、ポリプロピレンなどのポリオレフィン、例えば、ポリエチレンテレフタレート、ポリエチレンナフタレートなどのポリエステルなどの樹脂材料、例えば、鉄、アルミニウム、ステンレスなどの金属材料、例えば、シリコン、ガラスなどのセラミックス材料などから形成される。好ましくは、ガラスから形成される。
【００５７】
導電樹脂含有溶液の基材の上への塗布方法としては、例えば、ロールコート法、グラビアコート法、スピンコート法、バーコート法などが挙げられる。
【００５８】
また、加熱温度は、例えば、３０℃以上、好ましくは、５０℃以上であり、また、例えば、４５０℃以下、好ましくは３５０℃以下である。また、加熱時間は、例えば、０．１分以上、好ましくは、１分以上であり、また、例えば、２００分以下、好ましくは、１００分以下である。
【００５９】
この塗膜の加熱は、異なる温度で複数回実施することができる。例えば、第２段階目の加熱温度および時間のそれぞれが、第１段階目の加熱温度および時間のそれぞれを上回る２段階目の加熱を実施することができる。
【００６０】
具体的には、第１段階目の加熱条件は、温度が、例えば、５０℃以上、好ましくは、７０℃以上であり、また、例えば、２００℃未満、好ましくは、１５０℃未満であり、時間が、例えば、１分以上、好ましくは、５分以上であり、また、例えば、３０分以下、好ましくは、２０分以下である。第２段階目の加熱条件は、温度が、例えば、１５０℃以上、好ましくは、２５０℃以上であり、また、例えば、４２０℃以下、好ましくは、３７０℃以下であり、時間が、例えば、１０分以上、好ましくは、２０分以上であり、また、例えば、２００分以下、好ましくは、１５０分以下である。
【００６１】
第１段階目の加熱により、塗膜を乾燥でき、乾燥させた塗膜を、第２段階目の加熱により、硬化（すなわち、キュア）することができる。
【００６２】
上記のようにして、基材の上に導電樹脂層６を形成した後、導電樹脂層６を基材から剥離する。
【００６３】
その後、導電樹脂層６の上面全面に絶縁樹脂層１９を形成する。
【００６４】
絶縁樹脂層１９を形成するには、導電樹脂層６の上面全面に絶縁樹脂を塗布して形成する。また、予め、絶縁樹脂層１９を図示しない基材の上面に絶縁樹脂から形成し、次いで、絶縁樹脂層１９を導電樹脂層６の上面に転写（積層）することもできる。
【００６５】
好ましくは、ポリカーボネート樹脂の場合には、例えば、縮合重合可能モノマーおよび／または付加重合可能モノマーなどのモノマーを含むモノマー液を調製し、次いで、モノマー液を、導電樹脂層６の上面全面に塗布して塗膜を形成し、その後、塗膜中のモノマーを反応させる。
【００６６】
モノマー液を調製するには、例えば、モノマーと、重合開始剤と、溶媒とを混合する。
【００６７】
重合開始剤としては、モノマーが付加重合可能モノマーである場合には、例えば、ラジカル発生剤が挙げられ、具体的には、熱により分解してラジカルを発生させる熱重合開始剤、例えば、光により分解してラジカルを発生させる光重合開始剤などが挙げられる。好ましくは、光重合開始剤が挙げられる。
【００６８】
具体的には、重合開始剤としては、例えば、過酸化物、アゾ化合物、ジハロゲン化合物、アルキルフェノン化合物、アシルフォスフィンオキサイド化合物などが挙げられる。好ましくは、アルキルフェノン化合物が挙げられる。これら重合開始剤は、単独使用または併用することができる。
【００６９】
重合開始剤の配合割合は、モノマー１００質量部に対して、例えば、０．０１質量部以上、好ましくは、０．１質量部以上であり、また、例えば、１０質量部以下、好ましくは、５質量部以下である。
【００７０】
溶媒としては、例えば、上記した有機溶媒などが挙げられ、好ましくは、アルコール類が挙げられる。これら溶媒は、単独使用または併用することができる。
【００７１】
溶媒の配合割合を、モノマー液に対するモノマーの質量割合が、例えば、０．０１質量％以上、好ましくは、０．１質量％以上となり、また、例えば、５０質量％以下、好ましくは、２０質量％以下となるように、調整する。
【００７２】
次いで、モノマー液を、上記した塗布方法によって、導電樹脂層６の上面全面に塗布する。これによって、モノマー液の塗膜を形成する。
【００７３】
その後、塗膜中のモノマーを反応させる。
【００７４】
モノマーを反応させるには、重合開始剤が光重合開始剤を含有する場合には、例えば、紫外線などの光を塗膜に照射する。光の照射量は、例えば、１０ｍＪ／ｃｍ２以上、好ましくは、１００ｍＪ／ｃｍ２以上であり、また、例えば、１００００ｍＪ／ｃｍ２以下、好ましくは、１０００ｍＪ／ｃｍ２以下である。
【００７５】
あるいは、重合開始剤が熱重合開始剤を含有する場合には、塗膜を加熱する。加熱条件は、加熱温度が、例えば、５０℃以上、好ましくは、１００℃以上であり、また、例えば、２００℃以下、好ましくは、１４０℃以下であり、加熱時間が、例えば、１０秒以上、好ましくは、１分以上であり、また、例えば、６０分以下、好ましくは、３０分以下である。
【００７６】
重合開始剤が、光重合開始剤および熱重合開始剤を含有する場合には、塗膜に対して、光の照射と、加熱とを併用する。
【００７７】
これによって、導電樹脂層６の上面全面に絶縁樹脂層１９を形成する。
【００７８】
あるいは、モノマー液に導電樹脂層６を浸漬して、電位を導電樹脂層６にかける、すなわち、導電樹脂層６に電流を流すことにより、絶縁樹脂層１９を形成することもできる。
【００７９】
このようにして作製された集電体１は、各種装置の集電体１として、用いることができる。具体的には、集電体１を、例えば、バイポーラ電池７の集電体１として用いることができる。このバイポーラ電池７は、リチウムイオン二次電池として用いることができる。
【００８０】
次に、図２および図３を参照して、図１に示す集電体１を備えるバイポーラ電池７について、説明する。
【００８１】
図２において、バイポーラ電池７は、双極型リチウムイオン二次電池であって、充放電反応が進行する充放電部８と、充放電部８を収容する外装材９とを備える。
【００８２】
充放電部８は、略平板状に形成されており、互いに間隔を隔てて複数設けられる電極１０と、各電極１０間に配置される電解質層１１とを備える。
【００８３】
電極１０は、厚み方向に複数積層されており、厚み方向一端（最上側）および厚み方向いる他端（最下側）に形成される２つの末端電極１３と、２つの末端電極１３の間に配置される複数の主電極１２とを備える。
【００８４】
主電極１２のそれぞれは、双極型電極であり、具体的には、図３に示すように、集電体１と、集電体１の上面（厚み方向一方面）に積層される正極１４と、集電体１の下面（厚み方向他方面）に積層される負極１５とを備える。
【００８５】
集電体１は、導電樹脂層６と、導電樹脂層６の下面全面に形成される絶縁樹脂層１９とを備える。
【００８６】
正極１４は、導電樹脂層６の端部（厚み方向に直交する面方向周端部）を露出するパターンで、導電樹脂層６の上面に、正極１４の下面全面で接触するように形成されている。
【００８７】
正極１４は、正極活物質を必須成分として含有し、バインダを任意成分として含有する正極材料から形成されている。
【００８８】
正極活物質としては、双極型リチウムイオン二次電池で用いられる正極活物質であれば特に限定されず、例えば、リチウム化合物が挙げられる。リチウム化合物としては、例えば、ＬｉＣｏＯ２、ＬｉＮｉＯ２、Ｌｉ（Ｎｉ−Ｃｏ−Ｍｎ）Ｏ２などのリチウム−遷移金属複合酸化物（リチウム系複合酸化物）、例えば、リチウム−遷移金属リン酸化合物、例えば、リチウム−遷移金属硫酸化合物などが挙げられる。
【００８９】
正極活物質は、単独使用または併用することができる。
【００９０】
正極活物質としては、好ましくは、容量、出力特性の観点から、リチウム−遷移金属複合酸化物が挙げられる。
【００９１】
バインダとしては、特に限定されず、例えば、ポリエチレン、ポリプロピレン、ポリエチレンテレフタレート（ＰＥＴ）、ポリエーテルニトリル（ＰＥＮ）、ポリアクリロニトリル、ポリイミド、ポリアミド、セルロース、カルボキシメチルセルロース（ＣＭＣ）、エチレン−酢酸ビニル共重合体、ポリ塩化ビニル、スチレン・ブタジエンゴム（ＳＢＲ）、イソプレンゴム、ブタジエンゴム、エチレン・プロピレンゴム、エチレン・プロピレン・ジエン共重合体、スチレン・ブタジエン・スチレンブロック共重合体およびその水素添加物、スチレン・イソプレン・スチレンブロック共重合体およびその水素添加物、ポリフッ化ビニリデン（ＰＶｄＦ）、ポリテトラフルオロエチレン（ＰＴＦＥ）、テトラフルオロエチレン・ヘキサフルオロプロピレン共重合体（ＦＥＰ）、テトラフルオロエチレン・パーフルオロアルキルビニルエーテル共重合体（ＰＦＡ）、エチレン・テトラフルオロエチレン共重合体（ＥＴＦＥ）、ポリクロロトリフルオロエチレン（ＰＣＴＦＥ）、エチレン・クロロトリフルオロエチレン共重合体（ＥＣＴＦＥ）、ポリフッ化ビニル（ＰＶＦ）、ビニリデンフルオライド−ヘキサフルオロプロピレン系フッ素ゴム（ＶＤＦ−ＨＦＰ系フッ素ゴム）、ビニリデンフルオライド−ヘキサフルオロプロピレン−テトラフルオロエチレン系フッ素ゴム（ＶＤＦ−ＨＦＰ−ＴＦＥ系フッ素ゴム）、ビニリデンフルオライド−ペンタフルオロプロピレン系フッ素ゴム（ＶＤＦ−ＰＦＰ系フッ素ゴム）、ビニリデンフルオライド−ペンタフルオロプロピレン−テトラフルオロエチレン系フッ素ゴム（ＶＤＦ−ＰＦＰ−ＴＦＥ系フッ素ゴム）、ビニリデンフルオライド−パーフルオロメチルビニルエーテル−テトラフルオロエチレン系フッ素ゴム（ＶＤＦ−ＰＦＭＶＥ−ＴＦＥ系フッ素ゴム）、ビニリデンフルオライド−クロロトリフルオロエチレン系フッ素ゴム（ＶＤＦ−ＣＴＦＥ系フッ素ゴム）などのビニリデンフルオライド系フッ素ゴム、エポキシ樹脂などが挙げられる。
【００９２】
バインダは、単独使用または併用することができる。
【００９３】
好ましくは、ＰＶｄＦ、ポリイミド、スチレン・ブタジエンゴム、ＣＭＣ、ポリプロピレン、ＰＴＦＥ、ポリアクリロニトリル、ポリアミドが挙げられる。
【００９４】
バインダの配合割合は、正極材料１００質量部に対して、例えば、０．５質量部以上、好ましくは、１質量部以上であり、また、例えば、１５質量部以下であり、好ましくは、１０質量部以下である。
【００９５】
また、正極材料には、例えば、導電助剤、電解質塩、イオン伝導性ポリマーなどの添加剤を適宜の割合で添加することができる。
【００９６】
導電助剤としては、例えば、上記した炭素系フィラーなどが挙げられる。
【００９７】
電解質塩としては、例えば、Ｌｉ（Ｃ２Ｆ５ＳＯ２）２Ｎ、ＬｉＰＦ６、ＬｉＢＦ４、ＬｉＣｌＯ４、ＬｉＡｓＦ６、ＬｉＣＦ３ＳＯ３などのリチウム塩が挙げられる。
【００９８】
イオン伝導性ポリマーとしては、例えば、ポリエチレンオキシド（ＰＥＯ）系、ポリプロピレンオキシド（ＰＰＯ）系などのポリアルキレンオキシドが挙げられる。
【００９９】
正極１４を導電樹脂層６の上面に積層するには、例えば、上記した正極材料を、例えば、Ｎ−メチルピロリドン（ＮＭＰ）、ジメチルカーボネート（ＤＭＣ）、アセトニトリルなどの溶媒に適宜の割合で配合して、スラリーを調製する。次いで、スラリーを導電樹脂層６の上面に塗布し、その後、塗膜を加熱により乾燥させる。
【０１００】
これにより、正極１４を導電樹脂層６の上面に上記したパターンで形成する。
【０１０１】
負極１５は、絶縁樹脂層１９の端部（面方向周端部）を露出するように、絶縁樹脂層１９の下面に、負極１５の上面全面で接触するように形成されており、具体的には、厚み方向に投影したときに、正極１４のパターンと同一パターンとなるように、形成されている。これにより、絶縁樹脂層１９は、負極１５と導電樹脂層６との間に介在されている。
【０１０２】
また、負極１５は、負極活物質を必須成分として含有し、バインダを任意成分として含有する負極材料から形成されている。
【０１０３】
負極活物質としては、双極型リチウムイオン二次電池で用いられる負極活物質であれば特に限定されず、例えば、グラファイト、ソフトカーボン、ハードカーボンなどの炭素活物質、リチウム−遷移金属複合酸化物（例えば、Ｌｉ４Ｔｉ５Ｏ１２）、金属活物質、リチウム合金系負極活物質などが挙げられる。
【０１０４】
負極活物質は、単独使用または併用することができる。
【０１０５】
負極活物質としては、好ましくは、容量、出力特性の観点から、炭素活物質、リチウム−遷移金属複合酸化物が挙げられる。
【０１０６】
バインダは、正極材料で例示したバインダが挙げられる。バインダの配合割合は、上記と同様である。
【０１０７】
また、負極材料には、例えば、正極材料で例示した添加剤を適宜の割合で添加することができる。
【０１０８】
負極１５を絶縁樹脂層１９の下面に積層するには、例えば、上記した負極材料を上記した溶媒に適宜の割合で配合して、スラリーを調製する。次いで、スラリーを絶縁樹脂層１９の下面に塗布し、その後、塗膜を加熱により乾燥させる。
【０１０９】
これにより、負極１５を絶縁樹脂層１９の下面に上記したパターンで形成する。
【０１１０】
そして、複数の主電極１２は、厚み方向において、複数の電解質層１１を介して積層されている。つまり、厚み方向に隣接する複数の主電極１２の間に、電解質層１１が介在しており、より具体的には、主電極１２と電解質層１１とが厚み方向に順次交互に積層されている。
【０１１１】
また、一の主電極１２Ａの正極１４と、一の主電極１２Ａに隣接する他の主電極１２Ｂの負極１５とが、厚み方向に対向配置され、かつ、電解質層１１がそれらの間に介在し、それらに挟まれるように、各主電極１２および各電解質層１１が交互に積層されている。
【０１１２】
電解質層１１は、略平板状をなし、隣接する主電極１２の間において、電解質を保持できるように構成されている。
【０１１３】
電解質としては、例えば、液体電解質、固体電解質が挙げられる。
【０１１４】
液体電解質は、支持塩が有機溶媒に溶解した形態を有する。有機溶媒としては、例えば、エチレンカーボネート（ＥＣ）やプロピレンカーボネート（ＰＣ）などのカーボネート化合物が挙げられる。また、支持塩としては、例えば、リチウム塩が挙げられる。
【０１１５】
一方、固体電解質としては、例えば、電解液を含むゲル電解質、電解液を含まない真性固体電解質が挙げられる。
【０１１６】
ゲル電解質は、上記したイオン伝導性ポリマーからなるマトリックスポリマーに、上記した液体電解質が分散されることにより形成される。
【０１１７】
なお、電解質層１１が液体電解質やゲル電解質から形成される場合には、電解質層１１には、セパレータを設けることもできる。セパレータとしては、例えば、ポリエチレンやポリプロピレンなどのポリオレフィンからなる微多孔膜などが挙げられる。
【０１１８】
真性固体電解質は、上記のマトリックスポリマーに支持塩が溶解することにより調製されており、有機溶媒（可塑剤など）を含まない。
【０１１９】
そして、正極１４（具体的には、一の主電極１２Ａの正極１４）と、電解質層１１と、負極１５（正極１４と電解質層１１を挟む負極１５、具体的には、他の主電極１２Ｂの負極１５）とは、１つの単電池層２３を構成する。
【０１２０】
これによって、バイポーラ電池７は、単電池層２３が複数積層されることにより、形成されている。互いに隣接する単電池層２３の間には、集電体１が介在している。
【０１２１】
図２に示すように、２つの末端電極１３のそれぞれは、集電体１と、集電体１の上面または下面に形成される、正極１４および負極１５のいずれか一方とを備えている。
【０１２２】
具体的には、正極側（最下側）の末端電極１３ａは、集電体１と、その上面に積層される正極１４とを備える一方、負極１５を備えていない。
【０１２３】
正極側の末端電極１３ａの下面には、正極集電板１６が設けられている。
【０１２４】
正極集電板１６は、正極側の末端電極１３ａの下面を被覆する被覆部と、被覆部から面方向一方向（図２における右方向）に延出する延出部とを一体的に備えている。
【０１２５】
負極側（最上側）の末端電極１３ｂは、集電体１と、その下面に積層される負極１５とを備える一方、正極１４を備えていない。
【０１２６】
負極側の末端電極１３ｂの上面には、負極集電板１７が設けられている。
【０１２７】
負極集電板１７は、負極側の末端電極１３ｂの上面を被覆する被覆部と、被覆部から面方向他方向（図２における左方向）に延出する延出部とを一体的に備えている。
【０１２８】
外装材９としては、例えば、金属ケース、あるいは、袋状のラミネートフィルムが挙げられる。好ましくは、高出力化や冷却性能に優れ、バイポーラ電池７をＥＶおよび／またはＨＥＶに搭載する観点から、ラミネートフィルムが挙げられる。ラミネートフィルムとしては、例えば、ＰＰと、アルミニウムと、ナイロン（ポリアミド）とをこの順に積層して形成される３層構造のラミネートフィルムなどが挙げられる。
【０１２９】
外装材９は、充放電部８を封止する。一方、外装材９は、正極集電板１６および負極集電板１７の延出部の遊端部をそれぞれ露出する。
【０１３０】
そして、バイポーラ電池７の放電（発電）時には、正極集電板１６および負極集電板１７において外装材９から露出する遊端部を介して、充放電部８における放電反応に基づく電気を取り出す一方、バイポーラ電池７の充電（蓄電）時には、かかる遊端部から充放電部８に電気を供給する。
【０１３１】
このようなバイポーラ電池７は、ＥＶ、ＨＥＶなどの車両に搭載されて、駆動用電源として利用される。あるいは、バイポーラ電池７を、例えば、無停電電源装置などの載置用電源として利用することもできる。
【０１３２】
そして、この集電体１は、樹脂および導電性材料を含む導電樹脂層６を備えるので、集電体１の軽量化を図り、単位質量当たりの出力密度を向上することができる。
【０１３３】
また、集電体１は、導電樹脂層６の厚み方向一方面に形成される絶縁樹脂層１９を備えるので、導電樹脂層６の厚み方向一方面での副反応を抑制することができる。
【０１３４】
すなわち、バイポーラ電池７の充電時には、負極１５近傍は、還元環境下にさらされる。とりわけ、負極活物質に炭素活物質を用いた場合には、特に強い還元環境下にさらされる。そのため、電解質層１１が液体電解質である場合に、液体電解質が負極１５を透過して集電体１と接触してしまうと、副反応が生じる懸念がある。副反応は、充電作用をもたらす負極活物質と電解質層１１の電解質との主反応以外の反応であり、例えば、バイポーラ電池７が双極型リチウムイオン二次電池の場合では、例えば、集電体１の還元分解、電解質層１１の電解質の分解などが挙げられる。この副反応は、集電体１や電解質層１１が劣化するため、できる限り抑制する必要がある。
【０１３５】
そこで、図３のように、集電体１の導電樹脂層６の下面全面に絶縁樹脂層１９を設けることにより、導電樹脂層６と電解質層１１の電解質（とりわけ、液体電解質）との接触を抑制できるので、導電樹脂層６の表面および内部での副反応の発生を抑制することができる。そのため、集電体１は、耐久性に優れる。
【０１３６】
また、絶縁樹脂層１９は、上記した副反応を抑制するため、集電体１と電解質層１１の電解質との間に流れる電流の電流密度を低減することができる。したがって、絶縁樹脂層１９により、集電体１は、耐久性が向上する。
【０１３７】
また、集電体１では、絶縁樹脂層１９が、ポリカーボネート樹脂を含む場合には、絶縁樹脂層１９は、緻密な皮膜として得られ、絶縁樹脂層１９を電解質層１１の電解質が透過することを抑制することができる。そのため、電解質層１１の電解質が導電樹脂層６に接触する量を減らすことができ、集電体１の導電樹脂層６の表面および内部での副反応を抑制できる。その結果、集電体１および電解質層１１の劣化を抑制でき、集電体１の耐久性が向上する。
【０１３８】
また、集電体１では、樹脂が、ポリイミドおよび／またはポリアミドイミドを含む場合には、導電樹脂層６は良好なイオン遮断性を示す。そのため、導電樹脂層６への電解質層１１の電解質のイオンの透過を遮断することができる。
【０１３９】
また、集電体１では、導電性材料が、ニッケルおよび／またはステンレスを含む場合には、集電体１の耐腐食性が向上するため、集電体１の耐久性の向上を図ることができる。
【０１４０】
また、バイポーラ電池７は、耐久性に優れる集電体１を備えるので、耐久性に優れる。また、バイポーラ電池７は、リチウムイオン二次電池として好適に用いることができる。
【０１４１】
なお、図１に示すように、絶縁樹脂層１９は、導電樹脂層６の上面全面に形成されているが、例えば、図示しないが、導電樹脂層６の上面に加えて、導電樹脂層６の下面にも設けることができる。
【実施例】
【０１４２】
以下に、作製例、実施例および比較例を示し、本発明をさらに具体的に説明するが、本発明は、何らそれらに限定されない。以下に示す実施例の数値は、上記の実施形態において記載される数値（すなわち、上限値または下限値）に代替することができる。
（作製例１）
（導電樹脂層の作製）
ポリアミドイミド（商品名「ＶＹＬＯＭＡＸ（登録商標）  ＨＲ−１６ＮＮ」、数平均分子量３０×１０３、Ｔｇ３２０℃、東洋紡社製）１００質量部と、ニッケルフィラー（商品名「ＨＣＡ−１」、球状、平均粒子径３７μｍ、日興リカ社製）２５質量部とを混合し、導電樹脂含有溶液（ワニス）を調製した。このワニスを、ガラス基材の上に塗布して塗膜を形成し、その後、１００℃で１０分間加熱して塗膜を乾燥させ、続いて２５０℃で３０分間加熱して塗膜を硬化させた。これによって、厚み１８μｍの導電樹脂層を得た。
【０１４３】
次いで、ガラスから、導電樹脂層を剥離した。
（実施例１）
（絶縁樹脂層の形成）
ビニレンカーボネート０．４質量％のエタノール溶液（モノマー液）を準備し、次いで、エタノール溶液を作製例１に記載の方法で作製した導電樹脂層の上面全面に塗布して塗膜を形成し、次いで、６００ｍＪ／ｃｍ２で紫外線を塗膜に照射することにより、導電樹脂層の上面全面に厚み１５ｎｍの絶縁樹脂層を形成した。これにより、導電樹脂層と絶縁樹脂層とを備える集電体を得た（図１参照。）。
（実施例２）
ビニレンカーボネート０．４質量％のエタノール溶液に代えて、ビニレンカーボネート１０質量％のエタノール溶液を用いた以外は、実施例１と同様の手順で、導電樹脂層の上面全面に厚み１８ｎｍの絶縁樹脂層を形成し、導電樹脂層と絶縁樹脂層とを備える集電体を得た（図１参照。）。
（比較例１）
絶縁樹脂層を形成せず、作製例１に記載の方法で作製した導電樹脂層を、集電体として使用した。
（評価）
（導電性）
実施例１、２および比較例１で作製した集電体について、導電樹脂層の体積抵抗率を、ＪＩＳ  Ｋ  ７１９４に準拠して、抵抗率計（ロレスタＭＣＰ−Ｔ３６０、三菱化学社製）を用いて測定し、下記のように導電樹脂層の導電性を評価した。
○：体積抵抗率が１００Ωｃｍ以下である
×：体積抵抗率が１００Ωｃｍを超過する
（負極における集電体の電流密度の測定）
実施例１、２および比較例１で作製した集電体について、三極セル（宝泉社製）を用いて、負極において、流れる電流の電流密度の測定を行った。具体的には、５ｍＶの一定電圧において、電圧印加開始から５分後における電流密度を測定した。
【０１４４】
比較例１で生じた電流密度を１とした場合の、実施例１および２の電流密度を相対値で示した。また、各相対値について、下記のように評価した。
○：電流密度相対値が０．５以下である
×：電流密度相対値が０．５を超過する
実施例１、２および比較例１の集電体の処方、導電性および電流密度の測定結果と評価とを表１に示す。
【０１４５】
【表１】
2014229387.tif 000003
【符号の説明】
【０１４６】
１      集電体
６      導電樹脂層
７      バイポーラ電池
１０    電極
１１    電解質層
１４    正極
１５    負極
１９    絶縁樹脂層
【図１】
2014229387.tif 000004
【図２】
2014229387.tif 000005
【図３】
2014229387.tif 000006